ПОДДАЮЩЕЕСЯ ПОСЛЕДУЮЩЕМУ ФОРМОВАНИЮ ИЗДЕЛИЕ ИЗ ФАНЕРЫ И СПОСОБ ЕГО ИЗГОТОВЛЕНИЯ

1. Поддающееся последующему формованию изделие из фанеры, где указанное поддающееся последующему формованию изделие из фанеры получено соединением друг с другом шпона фанеры, отличающееся тем, что шпон соединен друг с другом самоклеющимся материалом, полученным из полиолефиновой пленки, где полиолефиновая пленка содержит реакционно-способные группы, способные реагировать с ОН-группами древесины с образованием ковалентных связей между шпоном и полиолефиновой пленкой.
2. Поддающееся последующему формованию изделие из фанеры по п.1, отличающееся тем, что полиолефиновая пленка по меньшей мере частично сшита поперечными связями.
3. Поддающееся последующему формованию изделие из фанеры по п.1, отличающееся тем, что реакционно-способные группы полиолефиновой пленки активированы при температурах, превышающих 180°С во время изготовления самоклеющегося материала.
4. Поддающееся последующему формованию изделие из фанеры по п.1, отличающееся тем, что полиолефиновая пленка включает по меньшей мере два слоя, которые представляют собой первый слой 1 и второй слой 2, причем по меньшей мере первый слой представляет собой самоклеющийся слой, который содержит реакционно-способные группы, способные реагировать с ОН-группами древесины.
5. Поддающееся последующему формованию изделие из фанеры по п.1, отличающееся тем, что полиолефиновая пленка включает по меньшей мере три слоя, и внешние слои 1, 2 пленки представляют собой самоклеющиеся слои, которые содержат группы, способные реагировать с ОН-группами древесины.
6. Поддающееся последующему формованию изделие из фанеры по п.1, отличающееся тем, что полиолефин выбран из группы, включающей полиэтилен, полипропилен и сочетание указанных полимеров.
7. Поддающееся последующему формованию изделие из фанеры по п.1, отличающееся тем, что полиолефиновая пленка содержит функционализированный производным малеиновой кислоты полиолефин, который содержит реакционно-способные группы малеинового ангидрида.
8. Поддающееся последующему формованию изделие из фанеры по п.1, отличающееся тем, что функционализированный производным малеиновой кислоты полиолефин содержит 0,3-15 мас.% малеиновой кислоты от массы функционализированного производным малеиновой кислоты полиолефина.
9. Поддающееся последующему формованию изделие из фанеры по п.1, отличающееся тем, что слой полиолефиновой пленки содержит полиэтилен, полипропилен, полиэтилен, функционализированный производным малеиновой кислоты, или полипропилен, функционализированный производным малеиновой кислоты, или их сочетания.
10. Поддающееся последующему формованию изделие из фанеры по любому из пп.1-9, отличающееся тем, что толщина полиолефиновой пленки составляет 50-350 мкм.
11. Способ изготовления поддающегося последующему формованию изделия из фанеры, в котором шпон соединен друг с другом клеящим материалом и спрессован под действием тепла, отличающийся тем, что клеящий материал представляет собой самоклеющийся материал, полученный из полиолефиновой пленки, содержащей группы, способные реагировать с ОН-группами древесины с образованием ковалентных связей между шпоном и полиолефиновой пленкой, и самоклеющийся материал располагают между шпоном для склеивания шпона друг с другом и нагревают таким образом, что полиолефиновая пленка становится клейкой и способной реагировать с ОН-группами шпона с образованием ковалентных связей между шпоном и полиолефиновой пленкой.
12. Способ по п.11, отличающийся тем, что реакционно-способные группы полиолефиновой пленки подвергают активации при температурах, превышающих 180°С во время изготовления самоклеющейся пленки.
13. Способ по п.11, отличающийся тем, что полиолефиновую пленку нагревают в способе горячего прессования при температурах, составляющих 120-170°С.
14. Способ по п.11, отличающийся тем, что полиолефиновую пленку нагревают под действием высокой частоты при следующих параметрах: 2-8 мин и 12-14 МГц.
15. Способ по п.11, отличающийся тем, что полиолефиновая пленка по меньшей мере частично сшита поперечными связями.
16. Способ по п.11, отличающийся тем, что полиолефиновая пленка сшита поперечными связями мокрым способом с использованием силана или посредством облучения электронным пучком (ЭП).
17. Способ по п.11, отличающийся тем, что способ включает два этапа: при проведении первого этапа формуют поддающееся последующему формованию изделие из фанеры, и при проведении второго этапа последующим формованием ранее сформованного поддающееся последующему формованию изделия из фанеры формуют готовое изделие из фанеры.
18. Способ по любому из пп.11-17, отличающийся тем, что формование поддающегося последующему формованию изделия из фанеры включает повторное нагревание, формовку под давлением и охлаждение.
19. Самоклеющийся материал, отличающийся тем, что он получен из полиолефиновой пленки, где полиолефиновая пленка содержит реакционно-способные группы, способные реагировать с ОН-группами с образованием ковалентных связей с ОН-группами.